(57)【特許請求の範囲】
【請求項１】
発泡体の製造に使用されるガス発生剤であって、(A)アンモニアガスを発生する含窒素化合物、(B)亜硝酸アルカリ金属塩及び／又は亜硝酸アルカリ土類金属塩からなる亜硝酸塩、及び(C)下記化学組成式（１）で表される複合金属水酸化物又はその加熱処理物を含むことを特徴とする、ガス発生剤。
Ｚｎ2+aＭｇ2+bＡｌ3+c（ＯＨ-）2（Ａn-）c/n      （１）
［式中、ａ、ｂ及びｃは正数であって、ａ＋ｂ＋ｃ＝１、且つ（ａ＋ｂ）／ｃは３．０以上且つ６．０以下であり、Ａn-は、ｎ価のアニオンであり、ｎは１又は２である。］
【請求項２】
前記含窒素化合物(A)が、尿素結合を有する化合物、アゾジカルボンアミド、及びＮ，Ｎ'−ジニトロソペンタメチレンテトラミンよりなる群から選択される少なくとも１種である、請求項１記載のガス発生剤。
【請求項３】
前記亜硝酸塩(B)が、亜硝酸アルカリ金属塩である、請求項１又は２に記載のガス発生剤。
【請求項４】
前記複合金属水酸化物(C)の化学組成式（１）において、ａ／ｂが０．０５以上且つ５０以下である、請求項1〜３の何れかに記載のガス発生剤。
【請求項５】
発泡体の製造に使用されるガス発生剤であって、(A)尿素、(B)亜硝酸ナトリウム、及び(C)下記化学組成式（１）で表される複合金属水酸化物又はその加熱処理物を含むことを特徴とする、ガス発生剤。
Ｚｎ2+aＭｇ2+bＡｌ3+c（ＯＨ-）2（Ａn-）c/2      （１）
［式中、ａ、ｂ及びｃは正数であって、ａ＋ｂ＋ｃ＝１、且つ（ａ＋ｂ）／ｃは２．５以上且つ６．０以下、ａ／ｂは０．１以上且つ２０以下であり、Ａn-はＣＯ32-である。］
【請求項６】
請求項1〜５の何れかに記載のガス発生剤、及び高分子材料を含むことを特徴とする、発泡用ポリマー組成物。
【請求項７】
前記高分子材料が、熱可塑性樹脂又はエラストマーである、請求項６に記載の発泡用ポリマー組成物。
【請求項８】
請求項６又は７に記載の発泡用ポリマー組成物を加熱処理する工程を含む、発泡体の製造方法。
【発明の詳細な説明】
【技術分野】
【０００１】
本発明は、熱可塑性樹脂やエラストマー等の発泡体の製造に使用するガス発生剤に関する。詳細には、本発明は、余剰のアンモニアや窒素酸化物（ＮＯｘ）の発生を効果的に抑制しつつ窒素ガスを発生でき、熱可塑性樹脂やゴム等の発泡体の製造に使用されるガス発生剤に関する。
【背景技術】
【０００２】
熱可塑性樹脂やエラストマー等に気泡を形成させた発泡体は、防音性、断熱性、止水性、気密性、制振性、クッション性等の特性に優れており、様々な製品に使用されている。従来、熱可塑性樹脂やゴムなどの発泡体の製造には、アゾジカルボンアミド、アゾビスイソブチロニトリル、Ｎ,Ｎ'−ジニトロペンタメチレンテトラミン等の、窒素ガスを発生させる熱分解型化学発泡剤が使用されている。これらの熱分解型化学発泡剤は、熱分解温度で発泡作用が生じ、主に窒素ガスを発生させる。一方、窒素ガスを発生する熱分解型化学発泡剤では、窒素ガス以外にも、アンモニアや窒素酸化物（ＮＯｘ）を生成させることが知られている。余剰なアンモニアや窒素酸化物（ＮＯｘ）は、発泡倍率に寄与しないだけでなく、特有の臭気を呈したり環境に負荷を与えるため、これらの熱分解型化学発泡剤を使用する製造現場では、副生する物質に対する対策が必要とされている。
【０００３】
これまでに、ポリオレフィン系樹脂発泡体に脱臭剤を配合することにより、上記熱分解型化学発泡剤から生じる臭気を除去できることが報告されている（例えば、特許文献１参照）。しかしながら、特許文献１の技術では、製造された発泡体の臭気をある程度抑制できても、発泡体の製造現場に放出される臭気を有効に抑制することができないという欠点がある。
【０００４】
また、従来、熱分解によりアンモニアガスを生成する含窒素化合物、亜硝酸塩、及びハイドロタルサイトを含むガス発生剤が、窒素ガスを発生できることが報告されている（例えば、特許文献２参照）。特許文献２の技術では、含窒素化合物の熱分解によって生じるアンモニアを、亜硝酸により窒素ガスに変換し、ハイドロタルサイトによって亜硝酸のアンモニアに対する反応性が高められている。しかしながら、特許文献２の技術でも、依然として余剰なアンモニアガス及び窒素酸化物（ＮＯｘ）の発生抑制効果及びアンモニアと窒素酸化物（ＮＯｘ）との反応による窒素ガスへの変換効率が十分ではなく、更なる改善が望まれる。
【０００５】
このような従来技術を背景として、アンモニアガスを生成する含窒素化合物を使用する際に、余剰なアンモニアガスや窒素酸化物（ＮＯｘ）ガスの発生を効果的に抑制することにより臭気及び環境への負荷を低減する技術及びアンモニアと窒素酸化物（ＮＯｘ）との反応による窒素ガスへの変換効率向上を目的とした技術の開発が切望されている。
【先行技術文献】
【特許文献】
【０００６】
【特許文献１】特開平１１−６０７７４号公報
【特許文献２】国際公開第２０１０／１４７０６７号パンフレット
【発明の開示】
【発明が解決しようとする課題】
【０００７】
本発明は、熱可塑性樹脂やエラストマー等の発泡体の製造において、アンモニアガスを生成する含窒素化合物を使用する際の前記問題点を解消することを目的とする。即ち、本発明は、アンモニアと窒素酸化物（ＮＯｘ）との反応による窒素ガスへの変換効率を高め、余剰なアンモニアや窒素酸化物（ＮＯｘ）の発生を抑制しつつ窒素ガスを発生できる、発泡体製造用のガス発生剤を提供することを目的とする。なお、本発明において、「余剰なアンモニアや窒素酸化物（ＮＯｘ）」とは、含窒素化合物の熱分解によって生じるアンモニアを窒素酸化物（ＮＯｘ）により窒素ガスに変換させる際に、変換されずに残存するアンモニアガスや窒素酸化物（ＮＯｘ）を指す。
【課題を解決するための手段】
【０００８】
本発明者らは、前記課題を解決すべく鋭意検討を行ったところ、(A)アンモニアガスを生成する含窒素化合物、(B)亜硝酸塩、及び(C)特定の複合金属水酸化物又はその加熱処理物を含むガス発生剤は、アンモニアと窒素酸化物（ＮＯｘ）との反応による窒素ガスへの変換効率を高め、余剰なアンモニアガスや窒素酸化物（ＮＯｘ）ガスの発生を効果的に抑制しつつ、窒素ガスを発生できることを見出した。本発明は、かかる知見に基づいて、更に検討を重ねることにより完成したものである。
【０００９】
即ち、本発明は、下記に掲げる態様の発明を提供する。
項１．  発泡体の製造に使用されるガス発生剤であって、(A)アンモニアガスを発生する含窒素化合物、(B)亜硝酸塩、及び(C)下記化学組成式（１）で表される複合金属水酸化物又はその加熱処理物を含むことを特徴とする、ガス発生剤。
Ｚｎ２＋ａＭｇ２＋ｂＡｌ３＋ｃ（ＯＨ−）２（Ａｎ−）ｃ／ｎ      （１）
［式中、ａ、ｂ及びｃは正数であって、ａ＋ｂ＋ｃ＝１、且つ（ａ＋ｂ）／ｃは２．５以上且つ６．０以下であり、Ａｎ−は、ｎ価のアニオンであり、ｎは１又は２である。］
項２．  前記含窒素化合物(A)が、尿素結合を有する化合物、アゾジカルボンアミド、及びＮ，Ｎ’−ジニトロソペンタメチレンテトラミンよりなる群から選択される少なくとも１種である、項１記載のガス発生剤。
項３．  前記亜硝酸塩(B)が、亜硝酸アルカリ金属塩である、項１又は２に記載のガス発生剤。
項４．  前記複合金属水酸化物(C)の化学組成式（１）において、ａ／ｂが０．０５以上且つ５０以下である、項1〜３の何れかに記載のガス発生剤。
項５．  前記含窒素化合物(A)が尿素であり、前記亜硝酸塩(B)が亜硝酸ナトリウムであり、前記複合金属水酸化物(C)が、化学組成式（１）において（ａ＋ｂ）／ｃが２．５以上且つ６.０以下、ａ／ｂが０．１以上且つ２０以下であり、Ａｎ−がＣＯ３２−である、項１〜４の何れかに記載のガス発生剤。
項６．  項1〜５の何れかに記載のガス発生剤、及び高分子材料を含むことを特徴とする、発泡用ポリマー組成物。
項７．  前記高分子材料が、熱可塑性樹脂又はエラストマーである、項６に記載の発泡用ポリマー組成物。
項８．  項６又は７に記載の発泡用ポリマー組成物を加熱処理する工程を含む、発泡体の製造方法。
【発明の効果】
【００１０】
本発明によれば、熱可塑性樹脂やエラストマー等の発泡体を形成させる際に、アンモニアと窒素酸化物（ＮＯｘ）との反応による窒素ガスへの変換効率を高め、余剰なアンモニアガスや窒素酸化物（ＮＯｘ）ガスの発生を効果的に抑制できる。そのため、本発明によって、発泡体の製造現場におけるアンモニアガスや窒素酸化物（ＮＯｘ）ガスの臭気対策等が不要となり、製造装置の簡易化が図られ、工業的に極めて有利になる。更に、本発明は、効率的に窒素ガスを発生させることができるので、均一で微細な気泡を発泡体に形成させることにも寄与し得る。
【００１１】
なお、限定的な解釈を望むものではないが、本発明によって余剰なアンモニアガスや窒素酸化物（ＮＯｘ）ガスの発生が効果的に抑制されて窒素ガスを効率的に発生できるのは、含窒素化合物の熱分解によって生成するアンモニアガスが、亜硝酸塩から生成する窒素酸化物（ＮＯｘ）と反応して窒素ガスに変換され、このアンモニアガスと窒素酸化物（ＮＯｘ）の反応を特定の複合金属水酸化物又はその加熱処理物が促進することにより、窒素ガスへの変換効率を高め、余剰なアンモニアガスや窒素酸化物（ＮＯｘ）ガスの発生抑制と窒素ガスの発生促進を可能にしているためであると考えられる。
【図面の簡単な説明】
【００１２】
【図１】実施例２のガス発生剤で使用した複合金属水酸化物の加熱処理物について、Ｘ線回析を行った結果を示す。
【発明を実施するための形態】
【００１３】
１．ガス発生剤
本発明は、発泡体の製造に使用されるガス発生剤であって、(A)アンモニアガスを発生する含窒素化合物、(B)亜硝酸塩、及び(C)特定の複合金属水酸化物又はその加熱処理物を含むことを特徴とする。以下、本発明について詳細に説明する。
【００１４】
本発明で使用される含窒素化合物は、熱分解によりアンモニアガスを生成させるものである。当該含窒素化合物は、熱分解によって主に窒素ガスを生じさせ、少量のアンモニアガスが副生するものであってもよく、また熱分解によって主にアンモニアガスを生じさせるものであってもよい。好適な含窒素化合物として、熱分解によって主に窒素ガスを生じさせ、少量のアンモニアガスが副生するものが例示される。
【００１５】
本発明で使用される含窒素化合物としては、例えば、１３０〜２５０℃程度で熱分解してアンモニアガスを生成させるものが挙げられ、具体的には、尿素、ヒドラゾジカルボンアミド、ビウレット、ウラゾール等の尿素結合(例えば−ＮＨＣＯＮＨ２、−ＮＲＣＯＮＨ２、−ＮＨＣＯＮＨＲ、−ＮＲＣＯＮＨＲ等;ここでＲは任意の基、好ましくは有機基、更に好ましくは炭素数１〜１０個の有機基、特に好ましくは炭素数１〜１０個のアルキル基)を有する化合物の他、グアニジン類、４，４’−オキシビス(ベンゼンスルホニルヒドラジド)、Ｎ，Ｎ’−ジニトロソペンタメチレンテトラミン、ｐ−トルエンスルホニルヒドラジド、２，２’−アゾイソブチロニトリル、アゾジカルボンアミド等が挙げられる。また、これらの化合物は、脂肪酸、脂肪酸金属塩、脂肪酸エステル、シランカップリング剤等の表面処理剤によって表面処理され、吸湿性が改善されていてもよい。これらの含窒素化合物は、１種単独で使用してもよく、また２種以上を組み合わせて使用してもよい。
【００１６】
本発明のガス発生剤において、余剰なアンモニアガス及び窒素酸化物（ＮＯｘ）ガスの発生を一層効率的に抑制するという観点から、含窒素化合物として好ましくは尿素結合を有する化合物、アゾジカルボンアミド、Ｎ，Ｎ’−ジニトロソペンタメチレンテトラミン、更に好ましくは尿素が挙げられる。
【００１７】
本発明で使用される亜硝酸塩としては、亜硝酸のアルカリ金属塩、亜硝酸のアルカリ土類金属塩等が挙げられ、具体的には亜硝酸ナトリウム、亜硝酸カリウム、亜硝酸バリウム、亜硝酸カルシウム、亜硝酸アンモニウム等が挙げられる。これらの亜硝酸塩は、１種単独で使用してもよく、また２種以上を組み合わせて使用してもよい。
【００１８】
本発明のガス発生剤において、余剰なアンモニアガス及び窒素酸化物（ＮＯｘ）ガスの発生を一層効率的に抑制するという観点から、亜硝酸塩として好ましくは亜硝酸のアルカリ金属塩、更に好ましくは亜硝酸ナトリウムが挙げられる。
【００１９】
本発明で使用される複合金属水酸化物は、下記化学組成式（１）で表されるものである。
Ｚｎ２＋ａＭｇ２＋ｂＡｌ３＋ｃ（ＯＨ−）２（Ａｎ−）ｃ／ｎ      （１）
【００２０】
化学組成式（１）中、ａ、ｂ及びｃは正数であって、ａ＋ｂ＋ｃ＝１を満たす。
【００２１】
化学組成式（１）中、ｃは、上記条件を満たす限り特に制限されないが、好ましくは０．１４＜ｃ＜０．２９が挙げられる。
【００２２】
また、化学組成式（１）において、（ａ＋ｂ）／ｃは２．５以上且つ６．０以下を充足する。このような範囲を充足することにより、余剰なアンモニアガス及び窒素酸化物（ＮＯｘ）ガスの発生抑制が可能になる。より一層効果的に余剰なアンモニアガス及び窒素酸化物（ＮＯｘ）ガスの発生を抑制するという観点から、（ａ＋ｂ）／ｃは、好ましくは３．０以上且つ６．０以下、更に好ましくは４．５以上且つ６．０以下であることが望ましい。
【００２３】
また、化学組成式（１）において、ａ／ｂの値については、特に制限されないが、より一層効果的に余剰なアンモニアガス及び窒素酸化物（ＮＯｘ）ガスの発生を抑制するという観点から、好ましくは０．０５以上且つ５０以下、更に好ましくは０．１以上且つ２０．０以下、特に好ましくは３．５以上且つ５．０以下が挙げられる。
【００２４】
化学組成式（１）中、Ａｎ−は、ｎ価のアニオン（ｎは１又は２）を示す。即ち、Ａｎ−は、一価又は二価のアニオンのみからなるか、一価のアニオンと二価のアニオンの両者を含むものである。一価のアニオンとしては、例えばＯＨ−、Ｃｌ−、ＮＯ２−、ＮＯ３−、ＨＣＯ３−、Ｆ−、Ｂｒ−、ジカルボン酸のモノカルボキシラートイオン、ドデシルベンゼンスルホン酸のスルホネートイオン等が例示できる。二価のアニオンとしては、例えばＣＯ３２−、ＳＯ４２−、ＳＯ３２−、ジカルボン酸のジカルボキシラートイオン等が例示できる。Ａｎ−として、好ましくは二価のアニオン、更に好ましくはＣＯ３２−が挙げられる。また、Ａｎ−は、１種の一価又は二価のアニオンから構成されていても、また２種以上の一価及び／又は二価のアニオンから構成されていてもよい。上記複合金属水酸化物において、Ａｎ−を１種の一価又は二価のアニオンから構成させる場合、含有させる目的アニオン以外に、製造条件に起因する微量の他のアニオンが含まれていてもよい。
【００２５】
なお、上記複合金属水酸化物におけるＺｎ２＋、Ｍｇ２＋及びＡｌ３＋の含量は、ＩＣＰ発光分光分析を用いて測定される。また、上記複合金属水酸化物におけるｎ価のアニオンＡｎ−の種類と含量は、当該複合金属水酸化物に供した原料組成と、測定されたＺｎ２＋、Ｍｇ２＋及びＡｌ３＋の含量とを基に化学組成式（１）に当てはめて算出することができる。
【００２６】
本発明のガス発生剤において、上記複合金属水酸化物は、１種単独で使用してもよく、また２種以上を組み合わせて使用してもよい。
【００２７】
上記複合金属水酸化物は、塩化亜鉛等の亜鉛塩と、塩化マグネシウム等のマグネシウム塩と、塩化アルミニウム等のアルミニウム塩とを所定の比率でアルカリ環境下において反応させることによって調製することができる。かかる複合金属水酸化物の製造方法は公知であり、例えばＬａｎｇｍｕｉｒ，  ９，  １４１８−１４２２  （１９９３）の記載に従って調製することができる。また、これらの複合金属水酸化物は商業的に入手可能であり、簡便にはかかる複合金属水酸化物を使用することもできる。
【００２８】
また、本発明において、上記複合金属水酸化物は、加熱処理に供されたものを使用することもできる。当該加熱処理の方法については、特に制限されず、乾熱処理、熱風処理、湿熱処理（水蒸気存在下での加熱処理）、熱水処理等のいずれであってもよい。加熱処理の方法の好適な例として、湿熱処理、及び熱水処理が挙げられる。また、当該加熱処理条件としては、熱処理の方法等に応じて適宜設定されるが、例えば、４０〜１３００℃、好ましくは１００〜６００℃で、０．１〜３６０時間、好ましくは０．５〜２４時間での処理条件が例示される。これらの加熱処理の中でも、好適な一例として湿熱処理、とりわけ加圧条件下での湿熱処理が挙げられる。加圧条件下での湿熱処理の具体的条件としては、水蒸気の存在下で０．１〜２０ＭＰａの加圧下、１００〜６００℃で０．５〜２４時間の処理が例示される。
【００２９】
本発明のガス発生剤は、上記複合金属水酸化物及びその加熱処理物の中のいずれか１種が含まれていればよいが、これらの中の２種以上を含んでいてもよい。
【００３０】
本発明のガス発生剤において、上記含窒素化合物、亜硝酸塩、及び複合金属水酸化物又はその加熱処理物の比率については、使用する各成分の種類等に応じて適宜設定すればよいが、例えば、上記含窒素化合物、亜硝酸塩、及び複合金属水酸化物又はその加熱処理物の総量１００重量部当たり、上記含窒素化合物が０．５〜９５重量部、好ましくは１０〜７０重量部、更に好ましくは２０〜６０重量部；上記亜硝酸塩が０．５〜７０重量部、好ましくは２０〜６５重量部、更に好ましくは４０〜６０重量部；上記複合金属水酸化物又はその加熱処理物が０．１〜６０重量部、好ましくは０．５〜５０重量部、更に好ましくは１〜３０重量部が挙げられる。
【００３１】
また、本発明のガス発生剤は、本発明の効果を妨げない範囲で、上記成分以外の添加剤が含まれていてもよい。このような添加剤としては、例えば、上記含窒素化合物以外の発泡剤、発泡助剤等が挙げられる。上記含窒素化合物以外の発泡剤としては、具体的には、クエン酸ナトリウム、酒石酸ナトリウム等の有機化学発泡剤；炭酸水素ナトリウム等の無機化学発泡剤；その他、炭酸カルシウム、炭酸ナトリウム、炭酸マグネシウム、炭酸亜鉛、しゅう酸第一鉄、炭酸アンモニウム、重炭酸アンモニウム、過硫酸アンモニウム、アジド化合物、ナトリウムボロンハイドライド、シリコンオキシハイドライド等が挙げられる。また、発泡助剤としては、具体的には、ステアリン酸等の脂肪酸、ステアリン酸カルシウム、ステアリン酸マグネシウム、ステアリン酸亜鉛、ステアリン酸カドミウム、ステアリン酸バリウム等の脂肪酸塩、酸化亜鉛、酸化マグネシウム、ホウ砂、二塩基性亜リン酸鉛、水酸化カルシウム、グリセリン、ジエチレングリコール、ジブチルチンジマレート等が挙げられる。
【００３２】
本発明のガス発生剤において、上記含窒素化合物、亜硝酸塩、及び複合金属水酸化物又はその加熱処理物の含有割合としては、特に制限されるものではないが、例えば、上記含窒素化合物、亜硝酸塩、及び複合金属水酸化物又はその加熱処理物の合計量が、本発明のガス発生剤の総量当たり、５〜１００重量％、好ましくは２０〜１００重量％、更に好ましくは３０〜１００重量％となる範囲が例示される。
【００３３】
本発明のガス発生剤の製造方法は、特に制限されるものではなく、一般的な混合法を用いることができる。具体的には、上記含窒素化合物、亜硝酸塩、複合金属水酸化物又はその加熱処理物、及び必要に応じて他の添加剤を、高速ミキサー、リボンブレンダー、コーンブレンダー等の混合装置を用いて、含窒素化合物の分解温度以下（例えば１３０℃以下）で１〜１８０分間程度の条件で、均一に分散するように混合すればよい。
【００３４】
また、本発明のガス発生剤は、必要に応じて、粉砕処理に供され、微粉末化されていてもよい。本発明のガス発生剤の粒子径としては、例えば０．０１〜１００μｍ程度が挙げられ、このような粒子径に調整することにより、一層均一で微細な気泡を発泡体に形成させることが可能になる。
【００３５】
本発明のガス発生剤は、樹脂やエラストマー等のポリマーの発泡成型に使用される。本発明のガス発生剤は、樹脂やエラストマー等のポリマーの発泡体の成型温度（例えば、１３０〜２５０℃）において、アンモニアから窒素ガスへの変換効率を高め、余剰なアンモニアガス及び窒素酸化物（ＮＯｘ）ガスの発生を抑制して窒素ガスを効率的に発生でき、発泡体に均一で微細な気泡を形成させることができる。
【００３６】
以下に、本発明のガス発生剤を使用した発泡体の製造法について説明する。
【００３７】
２．発泡用ポリマー組成物及び発泡体
本発明の発泡用ポリマー組成物は、上記ガス発生剤、及び高分子材料を含むことを特徴とする。本発明において、「発泡用ポリマー組成物」とは、未発泡の状態であって発泡体成型に供される原料組成物である。
【００３８】
本発明の発泡用ポリマー組成物において、上記ガス発生剤の含有割合については、当該ガス発生剤の組成、含有する高分子材料の種類等に応じて適宜設定される。例えば、当該発泡用ポリマー組成物の総量当たり、上記含窒素化合物、亜硝酸塩、及び複合金属水酸化物又はその加熱処理物の合計量が１〜３０重量％、好ましくは１〜１５重量％、更に好ましくは１〜１０重量％を充足する範囲が挙げられる。
【００３９】
本発明の発泡用ポリマー組成物に含まれる高分子材料は、発泡体のベースポリマーとして使用できるものである限り特に制限されないが、具体的には、熱可塑性樹脂、エラストマーが挙げられる。
【００４０】
熱可塑性樹脂としては、例えば、ポリ塩化ビニル、塩化ビニル共重合体、ポリエチレン及びポリプロピレン等のポリオレフィン、エチレン・プロピレン共重合体、アクリロニトリル・ブタジエン・スチレン共重合体等が挙げられる。
【００４１】
また、エラストマーとしては、例えば、天然ゴム、ポリイソプレンゴム、スチレン・ブタジエン共重合ゴム、アクリロニトリル・ブタジエン共重合ゴム、アクリルゴム、フッ素ゴム、エチレン酢酸ビニル共重合ゴム、エチレンプロピレンゴム、エチレンプロピレンジエンゴム、熱可塑性エラストマー等が挙げられる。
【００４２】
本発明の発泡用ポリマー組成物において、上記高分子材料は、１種単独で使用してもよく、また２種以上を組み合わせて使用してもよい。
【００４３】
本発明の発泡用ポリマー組成物における上記高分子材料の含有割合については、特に制限されないが、例えば、当該発泡用ポリマー組成物の総量当たり、１〜９９重量％、好ましくは１〜９５重量％、更に好ましくは１〜９０重量％が挙げられる。
【００４４】
本発明の発泡用ポリマー組成物は、高分子材料として熱可塑性樹脂を使用する場合には、架橋剤が含まれていてもよい。架橋剤としては、具体的には、ジクミルペルオキシド、ジ−ｔ−ブチルペルオキシド、２，５−ジメチル−２，５−ジ−（ｔ−ブチルペルオキシ）ヘキサン、２，５−ジメチル−２，５−ジ−（ｔ−ブチルペルオキシ）ヘキシン−３、１，３−ビス（ｔ−ブチルペルオキシイソプロピル）ベンゼン、１，１−ビス（ｔ−ブチルペルオキシ）−３，３，５−トリメチルシクロヘキサン、ｎ−ブチル−４，４−ビス（ｔ−ブチルペルオキシ）バレレート、ベンゾイルペルオキシド、ｐ−クロロベンゾイルペルオキシド、２，４−ジクロロベンゾイルペルオキシド、ｔ−ブチルペルオキシベンゾエート、ｔ−ブチルペルベンゾエート、ｔ−ブチルペルオキシイソプロピルカーボネート、ジアセチルペルオキシド、ラウロイルペルオキシド、ｔ−ブチルクミルペルオキシド等が挙げられる。これらの架橋剤は、１種単独で使用してもよく、また２種以上を組み合わせて使用してもよい。
【００４５】
本発明の発泡用ポリマー組成物において、熱可塑性樹脂と架橋剤を含有させる場合、これらの比率については特に制限されるものではないが、例えば、熱可塑性樹脂１００重量部当たり、架橋剤が０．１〜１０重量部、好ましくは０．５〜１．５重量部配合される。
【００４６】
また、本発明の発泡用ポリマー組成物は、高分子材料としてエラストマーを使用する場合には、加硫剤が含まれていてもよい。加硫剤としては、具体的には、硫黄、過酸化物等が挙げられる。これらの加硫剤は、１種単独で使用してもよく、また２種以上を組み合わせて使用してもよい。
【００４７】
本発明の発泡用ポリマー組成物において、エラストマーと加硫剤を含有させる場合、これらの比率については特に制限されるものではないが、例えば、エラストマー１００重量部当たり、加硫剤が０．１〜２０重量部、好ましくは０．１〜１０重量部配合される。
【００４８】
また、上記加硫剤を使用する場合には、必要に応じて、加硫助剤を含んでいてもよい。加硫助剤としては、酸化亜鉛、酸化マグネシウム、ステアリン酸、ジベンジルチアゾルジスルフィド等が挙げられる。
【００４９】
本発明の発泡用ポリマー組成物は、上記成分の他に、必要に応じて、補強材、充填剤、着色剤、軟化剤、活性剤等の添加剤を含んでいてもよい。
【００５０】
補強材としては、具体的には、乾式シリカ、湿式シリカ、カーボンブラック、微粉ケイ酸、ケイ酸塩等が挙げられる。
【００５１】
充填剤としては、具体的には、重質炭酸カルシウム、軽質炭酸カルシウム、コロイド炭酸カルシウム、カオリンクレー、タルク、マイカ、セリサイト、長石、珪酸カルシウム、炭酸マグネシウム、水酸化アルミニウム、水酸化マグネシウム、シリカ、ベントナイト等が挙げられる。
【００５２】
本発明の発泡用ポリマー組成物は、上記ガス発生剤、高分子材料、及び必要に応じて他の添加剤を、当該ガス発生剤に含まれる含窒素化合物の分解温度未満（例えば、１３０℃）で溶融混合することにより調製される。
【００５３】
本発明の発泡用ポリマー組成物を使用して発泡体を製造するには、発泡用ポリマー組成物を上記ガス発生剤に含まれる含窒素化合物の分解温度以上の温度条件で加熱処理を行えばよい。かかる加熱処理の具体的条件については、上記ガス発生剤に含まれる含窒素化合物の種類等に応じて適宜設定されるが、例えば、４０〜４００℃、好ましくは８０〜３００℃、更に好ましくは１００〜２５０℃が例示される。
【００５４】
本発明の発泡用ポリマー組成物を使用して発泡体を製造する方法は、一般的な加熱発泡の方法であればよく、使用する高分子材料の種類、使用するガス発生剤の組成、他の成分の種類等に応じて適宜設定すればよい。本発明の発泡用ポリマー組成物を加熱発泡させる方法として、具体的には、加圧発泡法、常圧発泡法、押出発泡法、射出発泡法等が挙げられる。
【００５５】
例えば、本発明の発泡用ポリマー組成物が、上記ガス発生剤と熱可塑性樹脂と架橋剤とを含む場合には、厚み５〜３０ｍｍの金型内を当該発泡用ポリマー組成物で満たし、プレス機で１４５〜１７０℃及び１５０ｋｇ／ｃｍ２の条件下、５〜６０分間加圧して発泡及び架橋を行うことにより発泡体を製造する方法が例示される。
【００５６】
また、例えば、本発明の発泡用ポリマー組成物が、上記ガス発生剤とエラストマーと加硫剤とを含む場合には、当該発泡用ポリマー組成物を７０〜９０℃程度に加熱した押出機へ投入して未加硫成形体を調製し、未加硫成形体を６０〜２２０℃程度に加熱したオーブン中で５〜１５分程度加熱して発泡及び加硫を行うことにより発泡体を製造する方法が例示される。
【実施例】
【００５７】
以下、実施例を挙げて本発明を説明するが、本発明はこれらの実施例に限定されるものではない。
【００５８】
試験例１：アンモニアガス及び窒素酸化物ガスの発生量と発泡量の評価
１．方法
ガス発生剤（実施例１−４及び比較例１−３）を調製し、アンモニアガス及び窒素酸化物ガスの発生量と発泡量について評価を行った。各ガス発生剤の調製方法と、アンモニアガス及び窒素酸化物（ＮＯ２及びＮＯ３）ガスの発生量と発泡量の測定方法は、以下の通りである。
【００５９】
１−１．ガス発生剤の調製
実施例１
複合金属水酸化物の調製
２０Ｌステンレスタンクに水道水３．８Ｌと炭酸ナトリウム（試薬特級、和光純薬工業株式会社製）２３１．３ｇを投入し、撹拌した。別途、塩化亜鉛（試薬特級、和光純薬工業株式会社製）５９４．４ｇ、塩化マグネシウム６水和物（試薬特級、和光純薬工業株式会社製）２２１．６ｇ、塩化アルミニウム（試薬特級、和光純薬工業株式会社製）１４５．５ｇを混合し、水道水で総量２．５Ｌにした。得られた金属塩の混合液を、上記ステンレスタンク中に1時間で滴下した。なお、金属塩の混合液を滴下する際には、水酸化ナトリウム（試薬特級、和光純薬工業株式会社製）４８重量％水溶液をｐＨ９となるように調整しながら同時に滴下した。金属塩の混合液の滴下完了後に、８０℃で２時間撹拌を行った。次いで、ステンレスタンクの内容物をヌッチェにて固液分離した後、回収した固形分（ケーキ）を水道水２０Ｌで水洗を行った。水洗後のケーキ全量に水道水を２Ｌ加えて懸濁を行った。ケーキの懸濁を確認後、水道水を加え６．５Ｌとした。更に炭酸ナトリウム（試薬特級、和光純薬工業株式会社製）２３１．３ｇを添加して、６０℃で２時間撹拌を行った。その後、ヌッチェにて固液分離し、回収した固形分（ケーキ）を水道水２０Ｌで水洗を行った。水洗後のケーキを１００℃にて８時間乾燥を行った後、乾燥物を卓上ミルで粉砕することにより、複合金属水酸化物の粉末を得た。
【００６０】
得られた複合金属水酸化物の化学組成について分析したところ、Ｚｎ２＋０．６８Ｍｇ２＋０．１６Ａｌ３＋０．１６（ＯＨ−）２（ＣＯ３２−）０．０８［（Ｚｎ２＋＋Ｍｇ２＋）／Ａｌ３＋＝５．３；Ｚｎ２＋／Ｍｇ２＋＝４．３］であった。なお、Ｚｎ２＋、Ｍｇ２＋、Ａｌ３＋含量は次の方法で測定を行った。複合金属水酸化物０．２５ｇに６ｍｏｌ／Ｌ塩酸１０ｍＬを加えて溶解させ、正確に２５０ｍＬとした。これを１ｍＬ採取し、正確に５０ｍＬとした。この試験液を用いてＩＣＰ発光分光分析装置「Ｖｉｓｔａ  Ｐｒｏ」エスアイアイ・ナノテクノロジーズ社製を用い、標準添加法にてＺｎ２＋、Ｍｇ２＋及びＡｌ３＋の含量を測定し、前記する化学組成物(1)において、ａ＋ｂ＋ｃ＝１となるように各a、ｂ、ｃの値を算出した。
【００６１】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００６２】
実施例２
複合金属水酸化物の加熱処理物の調製
２０Ｌステンレスタンクに水道水３．８Ｌと炭酸ナトリウム（試薬特級、和光純薬工業株式会社製）２３１．３ｇを投入し、撹拌した。別途、塩化亜鉛（試薬特級、和光純薬工業株式会社製）５９４．４ｇ、塩化マグネシウム６水和物（試薬特級、和光純薬工業株式会社製）２２１．６ｇ、塩化アルミニウム（試薬特級、和光純薬工業株式会社製）１４５．５ｇを混合し、水道水で総量２．５Ｌにした。得られた金属塩の混合液を、上記ステンレスタンク中に1時間で滴下した。なお、金属塩の混合液を滴下する際には、水酸化ナトリウム（試薬特級、和光純薬工業株式会社製）４８重量％水溶液をｐＨ９となるように調整しながら同時に滴下した。金属塩の混合液の滴下完了後に、８０℃で２時間撹拌を行った。次いで、ステンレスタンクの内容物をヌッチェにて固液分離した後、回収した固形分（ケーキ）を水道水２０Ｌで水洗を行った。水洗後のケーキ全量に水道水を２Ｌ加えて懸濁を行った。ケーキの懸濁を確認後、水道水を加え６．５Ｌとした。更に炭酸ナトリウム（試薬特級、和光純薬工業株式会社製）２３１．３ｇを添加して、６０℃で２時間撹拌を行った。その後、ヌッチェにて固液分離し、回収した固形分（ケーキ）を水道水２０Ｌで水洗を行った。水洗後のケーキの水分含量を赤外線水分計（ＦＤ−６１０、株式会社ケツト科学研究所製）を用いて測定し、その値に基づいて水分９５重量％となるように懸濁液を調製した。これを７００ｍＬ採取し、オートクレーブ（ＴＡＳ−０９型反応容器、耐圧硝子工業株式会社製）にて回転数２５０ｒｐｍで撹拌しながら加熱処理（２５０℃、３時間）を行った。その後、ヌッチェにて固液分離し、回収した固形分（ケーキ）を１００℃にて８時間乾燥を行った。得られた乾燥物を卓上ミルで粉砕することにより、複合金属水酸化物の加熱処理物の粉末を得た。
【００６３】
得られた複合金属水酸化物の加熱処理物の化学組成について、実施例１と同様の手法で分析したところ、（Ｚｎ２＋＋Ｍｇ２＋）／Ａｌ３＋＝５．０であり、Ｚｎ２＋／Ｍｇ２＋＝４．０のモル比を備えていることが確認された。
【００６４】
また、得られた複合金属水酸化物の加熱処理物について、粉末Ｘ線回折装置（ＲＩＮＴ２１００Ｖ、リガク社製）を用いて、その構造の確認を行った。このＸ線回折分析の結果を図１に示す。
【００６５】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物の加熱処理物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００６６】
実施例３
複合金属水酸化物の調製
塩化亜鉛、塩化マグネシウム６水和物、及び塩化アルミニウムの使用量を、塩化亜鉛３５７．２ｇ、塩化マグネシウム６水和物１３２．１ｇ、塩化アルミニウム１４５．５ｇに変更したこと以外は、実施例１と同様の方法で複合金属水酸化物を調製した。
【００６７】
得られた複合金属水酸化物の化学組成について、実施例１と同様の手法で分析したところ、Ｚｎ２＋０．６２Ｍｇ２＋０．１５Ａｌ３＋０．２４（ＯＨ−）２（ＣＯ３２−）０．１２［（Ｚｎ２＋＋Ｍｇ２＋）／Ａｌ３＋＝３．２；Ｚｎ２＋／Ｍｇ２＋＝４．１］であった。
【００６８】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００６９】
実施例４
複合金属水酸化物の調製
塩化亜鉛、塩化マグネシウム６水和物、及び塩化アルミニウムの使用量を、塩化亜鉛１４８．６ｇ、塩化マグネシウム６水和物８８６．４ｇ、塩化アルミニウム１４５．５ｇに変更したこと以外は、実施例１と同様の方法で複合金属水酸化物を調製した。
【００７０】
得られた複合金属水酸化物の化学組成について分析したところ、Ｚｎ２＋０．１８Ｍｇ２＋０．６７Ａｌ３＋０．１５（ＯＨ−）２（ＣＯ３２−）０．０８［（Ｚｎ２＋＋Ｍｇ２＋）／Ａｌ３＋＝５．７；Ｚｎ２＋／Ｍｇ２＋＝０．３］であった。
【００７１】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００７２】
実施例５
ガス発生剤の調製
実施例１で使用した複合金属水酸化物を用いて、ガス発生剤を調製した。具体的には、アゾジカルボンアミド（永和化成工業株式会社製）１０．００ｇ、尿素（和光一級、和光純薬工業株式会社製）３．００ｇ、亜硝酸ナトリウム（試薬一級、林純薬工業株式会社製）３．４５ｇ、及び複合金属水酸化物０．９ｇを乳鉢で十分に混合し、ガス発生剤を得た。得られたガス発生剤の０．５ｇを採取し、アンモニアガス及び窒素酸化物ガスの発生量と発泡量の測定に用いた。
【００７３】
実施例６
ガス発生剤の調製
実施例２で使用した複合金属水酸化物の加熱処理物を用いて、ガス発生剤を調製した。具体的には、アゾジカルボンアミド（永和化成工業株式会社製）１０．００ｇ、尿素（和光一級、和光純薬工業株式会社製）３．００ｇ、亜硝酸ナトリウム（試薬一級、林純薬工業株式会社製）３．４５ｇ、及び複合金属水酸化物の加熱処理物０．９ｇを乳鉢で十分に混合し、ガス発生剤を得た。得られたガス発生剤の０．５ｇを採取し、アンモニアガス及び窒素酸化物ガスの発生量と発泡量の測定に用いた。
【００７４】
比較例１
ガス発生剤の調製
尿素（和光一級、和光純薬工業株式会社製）３．００ｇ、亜硝酸ナトリウム（試薬一級、林純薬工業株式会社製）３．４５ｇ、及びハイドロタルサイト（商品名「ＡＤ５５０ＰＦ」、富田製薬株式会社製）［組成：Ｍｇ２＋０．８３Ａｌ３＋０．１７（ＯＨ−）２（ＣＯ３２−）０．０９；Ｍｇ２＋／Ａｌ３＝４．９］３ｇを乳鉢で十分に混合し、ガス発生剤を得た。得られたガス発生剤の１ｇを採取し、アンモニアガス及び窒素酸化物ガスの発生量と発泡量の測定に用いた。
【００７５】
比較例２
複合金属水酸化物の調製
塩化亜鉛、塩化マグネシウム６水和物、及び塩化アルミニウムの使用量を、塩化亜鉛７４２．９ｇ、塩化マグネシウム６水和物０ｇ、塩化アルミニウム１４５．５ｇに変更したこと以外は、実施例１と同様の方法で複合金属水酸化物を調製した。
【００７６】
得られた複合金属水酸化物の化学組成について分析したところ、Ｚｎ２＋０．８３Ａｌ３＋０．１７（ＯＨ−）２（ＣＯ３２−）０．０９［（Ｚｎ２＋）／Ａｌ３＋＝４．９］であった。
【００７７】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００７８】
比較例３
複合金属水酸化物の調製
塩化亜鉛、塩化マグネシウム６水和物、及び塩化アルミニウムの使用量を、塩化亜鉛７１３．０ｇ、塩化マグネシウム６水和物２６６．３ｇ、塩化アルミニウム１４５．５ｇに変更したこと以外は、実施例１と同様の方法で複合金属水酸化物を調製した。
【００７９】
得られた複合金属水酸化物の化学組成について、実施例１と同様の手法で分析したところ、Ｚｎ２＋０．７１Ｍｇ２＋０．１６Ａｌ３＋０．１３（ＯＨ−）２（ＣＯ３２−）０．０７［（Ｚｎ２＋＋Ｍｇ２＋）／Ａｌ３＋＝６．７；Ｚｎ２＋／Ｍｇ２＋＝４．４］であった。
【００８０】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００８１】
比較例４
複合金属水酸化物の調製
塩化亜鉛、塩化マグネシウム６水和物、及び塩化アルミニウムの使用量を、塩化亜鉛２３７．７ｇ、塩化マグネシウム６水和物８８．６ｇ、塩化アルミニウム１４５．５ｇに変更したこと以外は、実施例１と同様の方法で複合金属水酸化物を調製した。
【００８２】
得られた複合金属水酸化物の化学組成について、実施例１と同様の手法で分析したところ、Ｚｎ２＋０．５４Ｍｇ２＋０．１３Ａｌ３＋０．３２（ＯＨ−）２（ＣＯ３２−）０．１６［（Ｚｎ２＋＋Ｍｇ２＋）／Ａｌ３＋＝２．１；Ｚｎ２＋／Ｍｇ２＋＝４．２］であった。
【００８３】
ガス発生剤の調製
尿素（和光一級、和光純薬工業株式会社製）３．００ｇ、亜硝酸ナトリウム（試薬一級、林純薬工業株式会社製）３．４５ｇ、及び上記で得られた複合金属水酸化物０．３ｇを乳鉢で十分に混合し、ガス発生剤を得た。得られたガス発生剤の１ｇを採取し、アンモニアガス及び窒素酸化物ガスの発生量と発泡量の測定に用いた。
【００８４】
１−２．アンモニアガス及び窒素酸化物ガスの発生量と発泡量の測定方法
試験管（株式会社イワキ製、３０×２００ｍｍ）に流動パラフィン（和光一級、和光純薬工業株式会社製）１０ｍＬを採取した。ここに、上記で得られた各ガス発生剤を所定の量採取し、ポリエチレンシート（直径８０ｍｍの円形、厚さ０．０８ｍｍ）に非密封状態で包んで上記試験管に投入し、液面上部をガラスウール（和光一級、和光純薬工業株式会社製）で覆った。次に、５００ｍＬ容量と２５０ｍＬ容量のガス洗浄瓶（市ノ瀬式、柴田科学株式会社製）のそれぞれに精製水を４００ｍＬ及び２００ｍＬ入れたものと試験管をゴム管で接続した。１７０℃に加温したオイルバス（ＯＩＬ  ＢＡＴＨ  ＯＢ−２００Ｓ、株式会社井内盛栄堂製）に試験管を１５分静置し、発生したガスを水上置換法にて捕集し、発泡量を測定した。また、５００ｍＬ容量と２５０ｍＬ容量のガス洗浄瓶中の精製水を採取して混合した後、精製水を添加して総量を１Ｌとした。これをイオンクロマトグラフ法で分析し、アンモニアガス及び窒素酸化物（ＮＯ２及びＮＯ３）ガスの発生量を測定した。
【００８５】
２．結果
得られた結果を表１に示す。この結果から、含窒素化合物及び亜硝酸塩と共に、ハイドロタルサイト、又は金属種として亜鉛及びアルミニウムから構成される複合金属水酸化物を組み合わせた場合では、余剰なアンモニアガスの発生抑制効果が不十分であった（比較例１−２）。更に、含窒素化合物及び亜硝酸塩と共に、亜鉛、マグネシウム及びアルミニウムを含む複合金属水酸化物を組み合わせても、当該複合金属水酸化物における（Ｚｎ２＋＋Ｍｇ２＋）／Ａｌ３＋の値が６．７及び２．１の場合には、余剰なアンモニアガスの発生抑制効果が不十分であった（比較例３−４）。これに対して、含窒素化合物及び亜硝酸塩と共に、（Ｚｎ２＋＋Ｍｇ２＋）／Ａｌ３＋の値が２．５〜６．０である、亜鉛、マグネシウム及びアルミニウムを含む複合金属水酸化物を組み合わせた場合には、余剰なアンモニアガスの発生量が大幅に低減され、しかも十分な発泡量を示し、余剰な窒素酸化物（ＮＯ２及びＮＯ３）ガスの発生も効果的に抑制できていた（実施例１−６）。また、含窒素化合物として、尿素及びアゾジカルボンアミドの何れを使用しても、余剰なアンモニアガス及び窒素酸化物ガスの発生抑制効果は十分であり、発泡量についても顕著な増加がみられた。とりわけ、亜鉛、マグネシウム及びアルミニウムを含む複合金属水酸化物において、（Ｚｎ２＋＋Ｍｇ２＋）／Ａｌ３＋の値が５．０〜５．３で、Ｚｎ２＋／Ｍｇ２＋の値が４．０〜４．３を充足する場合に、余剰なアンモニアガスの発生量が格段顕著に低減できることが明らかとなった。
【００８６】
【表１】
0005903225.tif 000002
【図１】
0005903225.tif 000003